ВОДОРАСТВОРИМАЯ ПЛЕНКА, ПАКЕТЫ, В КОТОРЫХ ИСПОЛЬЗУЕТСЯ ПЛЕНКА, И СПОСОБЫ ЕЕ ИЗГОТОВЛЕНИЯ И ПРИМЕНЕНИЯ

1. Водорастворимая пленка, содержащая смесь водорастворимого поливинилового спирта и смесь пластификаторов, включающую глицерин, сорбит и 2-метил-1,3-пропандиол, отличающаяся тем, что
(i) смесь пластификаторов присутствует в количестве по меньшей мере 25 PHR; или
(ii) смесь пластификаторов присутствует в количестве по меньшей мере 20 PHR и индивидуальные компоненты представляют собой
6,0 PHR < глицерин < 13,5 PHR;
1,0 PHR < сорбит < 5,0 PHR; и
10,0 PHR < 2-метил-1,3-пропандиол < 15,0 PHR.
2. Пленка по п. 1, отличающаяся тем, что водорастворимая смола поливинилового спирта содержит поливиниловый спирт, модифицированный анионной группой.
3. Водорастворимая пленка по п. 2, отличающаяся тем, что анионный мономер содержит монометилмалеат.
4. Водорастворимая пленка по п. 2 или 3, отличающаяся тем, что степень модификации анионной группой находится в диапазоне от 1 до 10% мол.
5. Водорастворимая пленка по любому из предшествующих пп. 1-4, отличающаяся тем, что смесь пластификаторов присутствует в количестве до около 40% мас.
6. Водорастворимая пленка по любому из предшествующих пп. 1-5, отличающаяся тем, что (ii) смесь пластификаторов присутствует в количестве по меньшей мере 25 PHR и индивидуальные компоненты представляют собой
5,0 PHR < глицерин < 11,3 PHR;
1,25 PHR < сорбит < 7,5 PHR; и
12,5 PHR < 2-метил-1,3-пропандиол < 18,8 PHR.
7. Водорастворимая пленка по любому из предшествующих пп. 1-6, отличающаяся тем, что (ii) смесь пластификаторов присутствует в количестве по меньшей мере 30 PHR и индивидуальные компоненты представляют собой
6,0 PHR < глицерин < 13,5 PHR;
1,5 PHR < сорбит < 9,0 PHR; и
15 PHR < 2-метил-1,3-пропандиол < 22,5 PHR.
8. Водорастворимая пленка по любому из предшествующих пп. 1-7, отличающаяся тем, что (ii) смесь пластификаторов присутствует в количестве по меньшей мере 30 PHR и индивидуальные компоненты представляют собой
7,6 PHR < глицерин < 11,8 PHR;
2,2 PHR < сорбит < 7,3 PHR; и
15 PHR < 2-метил-1,3-пропандиол < 18,5 PHR.
9. Водорастворимая пленка по любому из предшествующих пп. 1-8, отличающаяся тем, что поливиниловый спирт представляет собой сополимер малеата-поливинилового спирта, имеющий степень модификации боковой карбоксильной группой в диапазоне от 6% мол. до 10% мол., и вязкость в диапазоне от 10,5 сП до 22,5 сП, и степень гидролиза в диапазоне от около 80% до 99%.
10. Водорастворимая пленка по любому из предшествующих пп. 1-8, отличающаяся тем, что поливиниловый спирт представляет собой сополимерную смолу метилакрилат-поливинилового спирта, имеющую степень модификации от около 4,0 до около 6,0, и вязкость от около 10 сП до 30 сП, и степень гидролиза от около 98,0 до около 99,8.
11. Водорастворимая пленка по любому из предшествующих пп. 1-10, дополнительно содержащая смесь противоадгезионного наполнителя и модификатор высвобождения.
12. Водорастворимая пленка по п. 11, отличающаяся тем, что противоадгезионный наполнитель содержит необработанный синтетический аморфный кремнезем.
13. Водорастворимая пленка по п. 12, отличающаяся тем, что наполнитель имеет медианный размер частиц в диапазоне от около 3 до около 11 микрон.
14. Водорастворимая пленка по любому из предшествующих пп. 11-13, отличающаяся тем, что модификатор высвобождения содержит одно или несколько соединений, выбранных из группы, состоящей из жирных кислот, сложных эфиров жирных кислот, амидов жирных кислот, линейных или разветвленных вариантов любых из вышеперечисленных материалов, насыщенных или ненасыщенных вариантов любых из вышеперечисленных материалов, замещенных или незамещенных вариантов любых из вышеперечисленных материалов.
15. Водорастворимая пленка по п. 14, отличающаяся тем, что модификатор высвобождения содержит жирную кислоту, необязательно, стеариновую кислоту.
16. Водорастворимая пленка по любому из предшествующих пп. 11-15, отличающаяся тем, что модификатор высвобождения имеет точку плавления около 90 °C или меньше.
17. Водорастворимая пленка по п. 16, отличающаяся тем, что модификатор высвобождения имеет точку плавления около 40 °C или выше.
18. Водорастворимая пленка по любому из предшествующих пп. 11-17, отличающаяся тем, что противоадгезионный наполнитель и модификатор высвобождения присутствуют в соотношении в диапазоне от 1:3 до 3:1.
19. Водорастворимая пленка по любому из предшествующих пп. 11-18, отличающаяся тем, что противоадгезионный наполнитель присутствует в количестве по меньшей мере 0,1 PHR.
20. Водорастворимая пленка по любому из предшествующих пп. 11-19, отличающаяся тем, что модификатор высвобождения присутствует в количестве по меньшей мере 0,1 PHR.
21. Водорастворимая пленка по любому из предшествующих пп. 11-20, отличающаяся тем, что противоадгезионный наполнитель и модификатор высвобождения суммарно присутствуют в количестве менее 4 PHR.
22. Водорастворимая пленка по любому из предшествующих пп. 11-21, отличающаяся тем, что пленка имеет статический коэффициент трения 4 или меньше.
23. Водорастворимая пленка по любому из предшествующих пп. 11-22, отличающаяся тем, что пленка имеет прочность на разрыв по меньшей мере 1000 г/мил.
24. Контейнер, содержащий пленку по любому из предшествующих пп. 1-23.
25. Контейнер по п. 24, дополнительно содержащий внутри жидкое моющее средство, причем контейнер при погружении в наливную воду при 20 °C не высвобождает жидкое моющее средство в течение по меньшей мере 30 секунд.
26. Водорастворимая пленка, содержащая смесь водорастворимого поливинилового спирта и смесь пластификаторов, включающую глицерин, сорбит и триметилолпропан, отличающаяся тем, что
(i) смесь пластификаторов присутствует в количестве более 30 PHR и менее 45 PHR; или
(ii) смесь пластификаторов присутствует в количестве от около 40 PHR до 50 PHR и индивидуальные компоненты представляют собой
22,5 PHR < глицерин < 23,3 PHR;
10,3 PHR < сорбит < 15,0 PHR; и
7,5 PHR < триметилолпропан < 10,2 PHR.
27. Водорастворимая пленка по п. 26, отличающаяся тем, что смесь пластификаторов присутствует в количестве в диапазоне от около 32,5 PH до около 42,5 PHR.
28. Водорастворимая пленка по п. 27, отличающаяся тем, что смесь пластификаторов присутствует в количестве более 30 PHR и менее 45 PHR, и индивидуальные компоненты смеси пластификаторов представляют собой:
19,5 PHR < глицерин < 22,5 PHR;
6,7 PHR < сорбит < 11,7 PHR; и
6,3 PHR < триметилолпропан < 9,5 PHR.
29. Водорастворимая пленка по п. 28 отличающаяся тем, что индивидуальные компоненты смеси пластификаторов представляют собой:
19,5 PHR < глицерин < 22,5 PHR;
7,6 PHR < сорбит < 11,7 PHR; и
6,3 PHR < триметилолпропан < 7,5 PHR.
30. Водорастворимая пленка по п. 26 отличающаяся тем, что смесь пластификаторов присутствует в количестве от около 40 PHR до 50 PHR, и индивидуальные компоненты представляют собой
22,5 PHR < глицерин < 23,3 PHR;
13,0 PHR < сорбит < 15,0 PHR; и
7,5 PHR < триметилолпропан < 9 PHR.
31. Водорастворимая пленка по любому из предшествующих пп. 26-30, отличающаяся тем, что водорастворимая смола поливинилового спирта содержит поливиниловый спирт, модифицированный анионной группой.
32. Водорастворимая пленка по п. 31, отличающаяся тем, что анионный мономер содержит монометилмалеат.
33. Водорастворимая пленка по п. 31 или 32, отличающаяся тем, что степень модификации анионной группой находится в диапазоне от 1 до 10% мол.
34. Водорастворимая пленка по любому из предшествующих пп. 26-33, дополнительно содержащая смесь противоадгезионного наполнителя и модификатор высвобождения.
35. Водорастворимая пленка по п. 34, отличающаяся тем, что противоадгезионный наполнитель содержит необработанный синтетический аморфный кремнезем.
36. Водорастворимая пленка по п. 35, отличающаяся тем, что наполнитель имеет медианный размер частиц в диапазоне от около 3 до около 11 микрон.
37. Водорастворимая пленка по любому из предшествующих пп. 34-36, отличающаяся тем, что модификатор высвобождения содержит одно или несколько соединений, выбранных из группы, состоящей из жирных кислот, сложных эфиров жирных кислот, амидов жирных кислот, линейных или разветвленных вариантов любых из вышеперечисленных материалов, насыщенных или ненасыщенных вариантов любых из вышеперечисленных материалов, замещенных или незамещенных вариантов любых из вышеперечисленных материалов.
38. Водорастворимая пленка по п. 37, отличающаяся тем, что модификатор высвобождения содержит жирную кислоту, необязательно, стеариновую кислоту.
39. Водорастворимая пленка по любому из предшествующих пп. 34-38, отличающаяся тем, что модификатор высвобождения имеет точку плавления около 90 °C или меньше.
40. Водорастворимая пленка по п. 39, отличающаяся тем, что модификатор высвобождения имеет точку плавления около 40 °C или выше.
41. Водорастворимая пленка по любому из предшествующих пп. 37-43, отличающаяся тем, что противоадгезионный наполнитель и модификатор высвобождения присутствуют в соотношении в диапазоне от 1:3 до 3:1.
42. Водорастворимая пленка по любому из предшествующих пп. 34-41, отличающаяся тем, что противоадгезионный наполнитель присутствует в количестве по меньшей мере 0,1 PHR.
43. Водорастворимая пленка по любому из предшествующих пп. 34-42, отличающаяся тем, что модификатор высвобождения присутствует в количестве по меньшей мере 0,1 PHR.
44. Водорастворимая пленка по любому из предшествующих пп. 34-43, отличающаяся тем, что противоадгезионный наполнитель и модификатор высвобождения суммарно присутствуют в количестве менее 4 PHR.
45. Водорастворимая пленка по любому из предшествующих пп. 34-44, отличающаяся тем, что пленка имеет статический коэффициент трения 4 или меньше.
46. Водорастворимая пленка по любому из предшествующих пп. 34-45, отличающаяся тем, что пленка имеет прочность на разрыв по меньшей мере 1000 г/мил.
47. Контейнер, содержащий пленку по любому из предшествующих пп. 26-46.
48. Контейнер по п. 47, дополнительно содержащий внутри жидкое моющее средство, причем контейнер при погружении в наливную воду при 20 °C не высвобождает жидкое моющее средство в течение по меньшей мере 30 секунд.
49. Водорастворимая пленка, содержащая смесь водорастворимого поливинилового спирта, пластификатор, противоадгезионный наполнитель, и модификатор высвобождения.
50. Водорастворимая пленка по п. 49, отличающаяся тем, что противоадгезионный наполнитель содержит необработанный синтетический аморфный кремнезем.
51. Водорастворимая пленка по п. 50, отличающаяся тем, что наполнитель имеет медианный размер частиц в диапазоне от около 3 до около 11 микрон.
52. Водорастворимая пленка по любому из предшествующих пп. 49-51, отличающаяся тем, что модификатор высвобождения содержит одно или несколько соединений, выбранных из группы, состоящей из жирных кислот, сложных эфиров жирных кислот, амидов жирных кислот, линейных или разветвленных вариантов любых из вышеперечисленных материалов, насыщенных или ненасыщенных вариантов любых из вышеперечисленных материалов, замещенных или незамещенных вариантов любых из вышеперечисленных материалов.
53. Водорастворимая пленка по п. 52, отличающаяся тем, что модификатор высвобождения содержит жирную кислоту, необязательно, стеариновую кислоту.
54. Водорастворимая пленка по любому из предшествующих пп. 49-53, отличающаяся тем, что модификатор высвобождения имеет точку плавления около 90 °C или меньше.
55. Водорастворимая пленка по п. 54, отличающаяся тем, что модификатор высвобождения имеет точку плавления около 40 °C или выше.
56. Водорастворимая пленка по любому из предшествующих пп. 49-55, отличающаяся тем, что противоадгезионный наполнитель и модификатор высвобождения присутствуют в соотношении в диапазоне от 1:3 до 3:1.
57. Водорастворимая пленка по любому из предшествующих пп. 49-56, отличающаяся тем, что противоадгезионный наполнитель присутствует в количестве по меньшей мере 0,1 PHR.
58. Водорастворимая пленка по любому из предшествующих пп. 49-57, отличающаяся тем, что модификатор высвобождения присутствует в количестве по меньшей мере 0,1 PHR.
59. Водорастворимая пленка по любому из предшествующих пп. 49-58, отличающаяся тем, что противоадгезионный наполнитель и модификатор высвобождения суммарно присутствуют в количестве менее 4 PHR.
60. Водорастворимая пленка по любому из предшествующих пп. 49-59, отличающаяся тем, что водорастворимая смола поливинилового спирта содержит поливиниловый спирт, модифицированный анионной группой.
61. Водорастворимая пленка по п. 60, отличающаяся тем, что анионный мономер содержит монометилмалеат.
62. Водорастворимая пленка по п. 61, отличающаяся тем, что степень модификации анионной группой находится в диапазоне от 1 до 10% мол.
63. Водорастворимая пленка по любому из предшествующих пп. 49-62, отличающаяся тем, что пленка имеет статический коэффициент трения 4 или меньше.
64. Водорастворимая пленка по любому из предшествующих пп. 49-63, отличающаяся тем, что пленка имеет прочность на разрыв по меньшей мере 1000 г/мил.
65. Контейнер, содержащий пленку по любому из предшествующих пп. 49-64.
66. Контейнер по п. 65, дополнительно содержащий внутри жидкое моющее средство, причем контейнер при погружении в наливную воду при 20 °C не высвобождает жидкое моющее средство в течение по меньшей мере 30 секунд.